FR 3138863 A1 20240223 FR 2307831 A 20230721 Tissu de veste en duvet de luxe imperméable, chaude et empêchant la fuite du garnissage et procédé de préparation La présente invention concerne un tissu de veste en duvet de luxe imperméable, chaude et empêchant la fuite du garnissage, caractérisé en ce que, ledit tissu comprend une couche imperméable (1), une couche de préservation de la chaleur (2), une couche respirante (3) et une couche de verrouillage du duvet (4) à tour de rôle de l'extérieur vers l'intérieur, ladite couche de verrouillage du duvet (4) comprend un tissu de verrouillage du duvet fait de laine et de fibres de charbon de bambou, ledit tissu de verrouillage du duvet est pourvu d'une partie concave en forme d'ellipsoïde sur la surface intérieure, et l'intérieur de la partie concave est pourvu de plusieurs ensembles de formes coniques, ladite couche de verrouillage du duvet (42) est pourvue d'un certain nombre de formes coniques. Figure à publier avec l’abrégé : FIG. 1 Tissu de veste en duvet de luxe imperméable, chaude et empêchant la fuite du garnissage et procédé de préparation La présente invention appartient au domaine technique des tissus de duvet, et concerne plus particulièrement un tissu de veste en duvet de luxe imperméable, chaude et empêchant la fuite du garnissage ainsi que son procédé de préparation. Contexte technique Les vêtements en duvet sont remplis de flocons de duvet, ce qui leur donne l'aspect d'un énorme vêtement arrondi ; la quantité générale de duvet de canard représente plus de la moitié des vêtements en duvet ; en même temps, le duvet de canard peut être mélangé à de petites plumes ; il sera nettoyé et désinfecté à haute température ; après avoir été rempli, le vêtement est un vêtement en duvet ; la chaleur des vêtements en duvet est la meilleure ; ils sont principalement portés par les habitants des régions froides, mais ils sont également couramment utilisés par le personnel des expéditions polaires. Parmi eux, les performances du tissu de la veste en duvet déterminent directement l'effet global de la veste en duvet, dans le processus de port par l'utilisateur, joue un rôle vital, en outre, la charge en duvet est également très importante, la charge dans la veste en duvet est la plus courante est le duvet d'oie et le duvet de canard, le duvet pour la structure tridimensionnelle du duvet, le duvet est très pelucheux par rapport à d'autres matériaux de charge, de sorte que le même poids du duvet peut être fixé plus que d'autres matériaux, une grande quantité d'air. Un grand nombre de filaments de duvet sont entrelacés pour retenir l'air et former une couche protectrice d'isolation, ce qui permet d'obtenir une bonne chaleur. Les exigences relatives au tissu des vêtements en duvet ont donc été progressivement améliorées, et le tissu des vêtements en duvet doit avoir la fonction d'anti-perforation du duvet et de chaleur, tout en tenant compte de la fonction de légèreté et de respirabilité, afin de réduire le poids du vêtement, et il est facile à porter et à laver, mais dans l'art antérieur, la fonction de chaleur et d'anti-perforation du duvet et la fonction de légèreté et de respirabilité sont difficiles à avoir en même temps. Contenu de l’invention L'objectif de la présente invention est de fournir un tissu de veste en duvet de luxe imperméable, chaude et empêchant la fuite du garnissage ainsi que son procédé de préparation afin de résoudre les problèmes susmentionnés. La présente invention atteint l'objectif susmentionné grâce aux solutions techniques suivantes : Un tissu de veste en duvet de luxe imperméable, chaude et empêchant la fuite du garnissage comprend, à tour de rôle de l'extérieur vers l'intérieur, une couche imperméable, une couche de préservation de la chaleur (ou couche isolante), une couche respirante et une couche de verrouillage du duvet, ladite couche de verrouillage du duvet comprenant un tissu de verrouillage du duvet fait de laine ainsi que de fibres de charbon de bambou. La texture de la laine est douce et a un bon effet de maintien de la chaleur, et un peu d'eau chaude solidifie partiellement les protéines, ce qui entraîne un phénomène de rétrécissement, et la mise en place de fibres de charbon de bambou permet d'atténuer efficacement le rétrécissement susmentionné, et en même temps, les fibres de charbon de bambou peuvent éliminer les odeurs, libérer des oligo-éléments, être faiblement conductrices d'électricité, jouer un rôle antistatique, et émettre des rayons infrarouges lointains dont les longueurs d'onde conviennent à l'absorption par le corps humain, accélérer la circulation sanguine et améliorer l'environnement à l'intérieur du corps humain, grâce à l'utilisation de fibres de charbon de bambou et de fibres de charbon de bambou. L'environnement à l'intérieur du corps humain, grâce au tissu d'enfermement en laine et en fibres de charbon de bambou, est confortable et facile à garder au chaud avec un bon effet, et peut atténuer efficacement l'effet de rétrécissement provoqué par la laine. Ledit tissu de verrouillage du duvet est pourvu d'une partie concave en forme d'ellipsoïde sur la surface intérieure, et l'intérieur de la partie concave est pourvu de plusieurs ensembles de formes coniques, ladite couche de verrouillage du duvet est pourvue d'un certain nombre de formes coniques ; les fibres de charbon de bambou ultrafines sont pourvues de plusieurs groupes de fibres de charbon de bambou ultrafines dans une structure conique, lesdites fibres de charbon de bambou ultrafines étant pourvues de nanoparticules d'argent sphériques à l'intérieur desdites fibres de charbon de bambou ultrafines. En d’autres termes, la surface intérieure dudit tissu de blocage est pourvue d'une partie de dépression ellipsoïdale, la partie de dépression est uniformément répartie sur la surface intérieure du tissu de blocage, et la partie de dépression ellipsoïdale existe spatialement dans la direction du long diamètre et dans la direction du court diamètre, ce qui, d'une part, améliore l'élasticité spatiale de la couche de blocage et, d'autre part, lorsque la direction du court diamètre de la partie de dépression s'étend et que le relâchement momentané de l'élasticité, la direction du court diamètre de la partie de dépression subit une réinitialisation rapide et une réinitialisation relative se produit sur la surface du tissu de blocage, et une réinitialisation relative est générée sur la surface du tissu de blocage. D'autre part, lorsque la direction du diamètre court de la partie en creux s'étend et relâche instantanément la force élastique, la direction du diamètre court de la partie en creux se réinitialise rapidement et génère une force élastique relative sur la surface du tissu de blocage du duvet, qui gonfle le duvet uniformément réparti sur la surface intérieure du tissu de blocage du duvet, de sorte que, en imitant le "principe du coton rebondissant", le duvet à l'intérieur du vêtement en duvet à longue durée d'utilisation est gonflé pour améliorer considérablement l'effet de sa chaleur. Avantageusement, les fibres ultrafines de charbon de bambou sont obtenues par fendage mécanique du filament, ramollissement et dégommage (ou démucilagination), ouverture et cardage, filage chimique, torsion à une extrémité, et cassure (ou cassage) et coupe de 1 à 2 mm. Avantageusement, lesdites nanoparticules d'argent sont obtenues en utilisant le corps d'auto-assemblage en phase aqueuse d’un poly copolymère aléatoire hydrophile pur comme modèle et en ajoutant des additifs constitués d'un mélange de dioxyde de germanium nano et de caoutchouc, en agitant et par la méthode de réduction in situ, dans laquelle il convient de noter que : les nanoparticules d'argent sont traitées pour former une solution avec des ions de nano-argent, et le dioxyde de germanium nano améliore rapidement la solution avec les ions de nano-argent avec la force d'adsorption, en ajoutant du caoutchouc, d'une part, l'adhésion visqueuse entre les nanoparticules d'argent et les fibres ultrafines de charbon de bambou entre les nanoparticules d'argent est considérablement améliorée, afin d'éviter la perte de nanoparticules d'argent due au nettoyage et au frottement, d'autre part, la ductilité globale de la couche de verrouillage du duvet est considérablement augmentée, l'élasticité de la couche de verrouillage du duvet est améliorée, en plus de l'effet antimicrobien des nanoparticules d'argent. Lorsque le modèle est à un pH faible, le poly copolymère aléatoire hydrophile pur forme une structure stable de bâtonnets microporeux et de bâtonnets d'auto-assemblages secondaires (sphériques ou cubiques) ; avec l'augmentation du taux de réduction de l'argent, les nanoparticules d'argent se désintègrent de la forme sphérique ou cubique à la forme sphérique. Avantageusement, l'intérieur de la partie concave ellipsoïdale est pourvu d'un certain nombre de groupes de fibres de charbon de bambou ultrafines dans une structure conique, d'une part, comme les fibres de charbon de bambou ultrafines sont fournies en un certain nombre de groupes, une forme en épine est formée par l'entrelacement entre les fibres de charbon de bambou ultrafines adjacentes, la racine du duvet est facilement attachée à la forme en épine, et le duvet est facile à jouer un rôle de blocage au niveau des fibres de charbon de bambou ultrafines dans la forme en épine, ce qui peut efficacement empêcher le duvet situé dans la doublure intérieure de dériver vers l'extérieur. D'autre part, les fibres ultrafines de charbon de bambou contiennent des nanoparticules d'argent sphériques qui ont un bon effet antibactérien et peuvent éliminer efficacement les bactéries transportées par le duvet ; le confort général et les propriétés antibactériennes sont bons ; d'autre part, la partie déprimée correspond aux particules d'expansion thermique suivantes. D'autre part, la partie en creux correspond aux particules d'expansion thermique suivantes. Lorsque les particules d'expansion thermique sont soumises à une expansion thermique, la partie en creux est amenée à être dans un état plat, à ce moment-là les fibres ultrafines de charbon de bambou dans la partie en creux s'ouvrent vers l'intérieur, facilitant la libération du duvet au niveau des fibres ultrafines de charbon de bambou, et facilitant le nettoyage rapide du duvet dans la partie en creux pendant le nettoyage, évitant la création d'une zone morte de nettoyage, ce qui entraîne une moisissure localisée. Avantageusement, ladite couche respirante comprend un tissu respirant fait de fibres de ramie et de fibres de polyester, ledit tissu respirant est pourvu d'une partie surélevée sur la surface intérieure du tissu respirant, et ledit tissu respirant est pourvu de particules de dilatation thermique sur les surfaces opposées entre ledit tissu respirant et le tissu de blocage du duvet. Le tissu respirant fabriqué à l'aide de fibres de ramie et de fibres de polyester est tissé avec un grand espace poreux entre les fibres de ramie et les fibres de polyester et est rempli de particules d'expansion thermique, qui sont faites de matériaux d'expansion thermique et de contraction par le froid, qui sont faciles à faire correspondre avec la partie concave ellipsoïdale, et qui se contractent en cas de froid, à ce moment-là le duvet est rapidement rempli dans la partie concave ellipsoïdale, qui sert d'isolation thermique, et d'autre part, l'expansion préchauffée est remplacée par la partie concave ellipsoïdale. À ce moment-là, la partie évidée est plate et l'espacement du duvet disposé sur les fibres ultrafines de charbon de bambou augmente, ce qui permet de jouer un rôle de perméabilité rapide à l'air. Selon une autre solution optimisée de la présente invention, ladite couche imperméable est obtenue par pulvérisation d'un revêtement imperméable sur la surface extérieure d’une fibre de polyester, et ladite couche imperméable est pourvue d'une surface plissée sur la surface intérieure, ce qui rend la couche imperméable autoassemblages et facile à étendre. Selon une autre solution optimisée de la présente invention, ladite couche isolante comprend un tissu isolant tissé à partir de fibres de laine et de fibres de coton, ledit tissu isolant est pourvu de saillies ellipsoïdales sur la surface intérieure, les fibres de laine et les fibres de coton ont un bon effet de maintien de la chaleur et peuvent réduire considérablement la perte de chaleur. La présente invention a également pour objet un procédé de préparation d’un tissu de veste en duvet de luxe imperméable, chaude et empêchant la fuite du garnissage, le procédé de préparation comprenant les étapes suivantes : S1 : tremper des fibres de charbon de bambou ultrafines dans un récipient de mélange et ajouter des nanoparticules d'argent en lots quantitatifs, mettre en place du tissu de verrouillage du duvet composé de laine ainsi que de fibres de charbon de bambou, effectuer le mélange, le séchage et la finition pour fabriquer la couche de verrouillage du duvet ; S2 : tremper le tissu respirant dans une solution contenant des particules d'expansion thermique, chauffer et remuer, et sécher pour produire une couche respirante ; S3 : prendre un gabarit à bosses ellipsoïdales, presser à chaud sur la surface du tissu isolant et former un tissu isolant à bosses ellipsoïdales, pour obtenir la couche isolante ; S4 : former un tissu de veste en duvet de luxe imperméable, chaude et empêchant la fuite du garnissage par la technologie de pressage à chaud d'une couche imperméable, d'une couche isolante, d'une couche respirante et d'une couche de blocage du duvet obtenues par pulvérisation d'un revêtement imperméable sur la surface extérieure de la fibre de polyester. Avantageusement, pendant le processus de pressage à chaud, les particules d'expansion thermique à l'intérieur de la couche respirante sont soumises à une expansion thermique et forment un état fondu et passent à travers la couche imperméable et la couche respirante, ce qui améliore considérablement la force d'adhérence entre la couche imperméable, la couche d'isolation et la couche respirante. Cela améliore considérablement la force d'adhérence entre la couche imperméable, la couche isolante et la couche respirante, ce qui rend le tissu de la veste en duvet de luxe imperméable à l'eau chaude de bonne intégrité, et lorsque les particules d'expansion thermique sont contractées par le froid, elles rétrécissent les pores internes du tissu respirant dans son ensemble, évitant la perte de chaleur d'une part, et ayant en même temps un bon effet anti-perforation, ce qui rend la synergie entre la couche respirante et la couche imperméable, la couche de préservation de la chaleur, et la couche de verrouillage du duvet bonne. En tant que schéma d'optimisation supplémentaire de la présente invention, à l'étape S1, lesdites nanoparticules d'argent sont ajoutées en au moins trois lots de manière incrémentielle, et le dosage du premier ajout est 1,5 fois le dosage du second ajout, de manière à rendre l'adsorption des nanoparticules d'argent et des fibres de charbon de bambou ultrafines plus régulière en ajoutant les nanoparticules d'argent en lots, en évitant que les nanoparticules d'argent soient investies en un seul lot, et qu'un grand nombre de nanoparticules d'argent soient collées à la surface extérieure des fibres de charbon de bambou ultrafines. Les nanoparticules d'argent adhèrent à la surface extérieure des fibres de charbon de bambou ultrafines, ce qui les rend difficiles à pénétrer à l'intérieur des fibres de charbon de bambou ultrafines, ce qui, d'une part, conduit à une adsorption inégale des couches supérieures et inférieures des fibres de charbon de bambou ultrafines et, d'autre part, augmente la charge d'agitation et affecte l'effet d'adsorption des fibres de charbon de bambou ultrafines et des nanoparticules d'argent. Selon une autre solution optimisée de la présente invention, à l'étape S2, la température de chauffage est de 100 - 150 °C et la vitesse de rotation de l'agitateur est de 1 500 - 2 000 rad/S. Selon une autre solution optimisée de la présente invention, à l'étape S3, ladite température de pressage à chaud est de 90 - 120°C. L'effet bénéfique de la présente invention est le suivant : le tissu de veste en duvet de luxe imperméable, chaude et empêchant la fuite du garnissage, grâce à l'utilisation de fibres de laine et de charbon de bambou entrelacées pour former une couche de verrouillage du duvet, les fibres de charbon de bambou peuvent efficacement atténuer l'état de rétrécissement ci-dessus, tandis que les fibres de charbon de bambou peuvent éliminer les odeurs, libérer des oligo-éléments, avoir une faible conductivité électrique et jouer un rôle antistatique, peuvent émettre des rayons infrarouges lointains, la longueur d'onde est adaptée à l'absorption du corps humain, pour accélérer la circulation du sang, et pour Améliorer l'environnement à l'intérieur du corps humain, par le biais du tissu d'enfermement fait de laine ainsi que de fibres de charbon de bambou est confortable et facile à garder au chaud avec un bon effet, et peut atténuer efficacement l'effet de rétrécissement provoqué par la laine. En outre, la section de dépression est uniformément répartie sur la surface intérieure du tissu de blocage des poils, et la section de dépression en forme d'ellipsoïde existe dans une direction de long diamètre et une direction de court diamètre dans l'espace, ce qui, d'une part, renforce l'élasticité de la couche de blocage des poils dans l'espace et, d'autre part, lorsque la direction de court diamètre de la section de dépression en forme d'ellipsoïde s'étend et relâche instantanément l'élasticité, la direction de court diamètre de la section de dépression en forme d'ellipsoïde subit une réinitialisation rapide et génère une force d'impact relative sur la surface du tissu de blocage des poils. La force d'impact relative est générée, et la force d'impact fait gonfler le duvet uniformément réparti sur la surface intérieure du tissu de blocage du duvet, et en imitant le "principe du coton qui éclate", le duvet à l'intérieur de la doudoune longue durée est gonflé, et l'effet de maintien de la chaleur de la doudoune est grandement amélioré. La dépression ellipsoïdale est dotée d'un certain nombre de groupes de fibres de charbon de bambou ultrafines dans une structure conique. D'une part, comme les fibres de charbon de bambou ultrafines sont dotées d'un certain nombre de groupes et que les épines sont formées par l'entrelacement des fibres de charbon de bambou ultrafines adjacentes, les racines du duvet sont facilement attachées aux épines et le duvet est facilement bloqué par les fibres de charbon de bambou ultrafines dans les épines, ce qui peut efficacement empêcher le duvet à l'intérieur de la doublure intérieure de s'écouler. D'autre part, les fibres ultrafines de charbon de bambou contiennent des nanoparticules d'argent sphériques qui ont un bon effet antibactérien et peuvent éliminer efficacement les bactéries transportées par le duvet ; le confort général et les propriétés antibactériennes sont donc bons. D'autre part, la partie en retrait correspond aux particules d'expansion thermique décrites ci-dessous, et lorsque les particules d'expansion thermique sont soumises à une expansion thermique, la partie en retrait est amenée à être dans un état plat, à ce moment-là les fibres ultrafines de charbon de bambou dans la partie en retrait s'ouvrent vers l'intérieur, facilitant la libération du duvet au niveau des fibres ultrafines de charbon de bambou, et facilitant le nettoyage rapide du duvet dans la partie en retrait pendant le nettoyage, évitant la création d'un espace mort pour le nettoyage, ce qui entraîne une moisissure localisée. Brève description des figures est un diagramme schématique de la structure en coupe de la vue principale de la présente invention ; est un schéma structurel agrandi en A dans la de la présente invention ; est un diagramme schématique de la structure en coupe de la vue principale de la présente invention de la couche de verrouillage en polaire dans des conditions froides ; est un diagramme schématique de la structure en vue latérale de la couche d'isolation de la présente invention. Dans les figures : 1, couche imperméable ; 2, couche de préservation de la chaleur ; 21, tissu de préservation de la chaleur ; 22, points en relief ellipsoïdaux ; 3, couche respirante ; 31, tissu respirant ; 32, partie en relief ; 33, particules d'expansion thermique ; 4, couche de verrouillage du molleton ; 41, tissu de verrouillage du molleton ; 42, partie concave ; 43, fibre ultrafine de charbon de bambou ; 44, nanoparticules d'argent ; 5, surface plissée. Mode de réalisation spécifique La présente demande est décrite plus en détail ci-dessous en liaison avec les dessins qui l'accompagnent, et il est nécessaire de souligner ici que les modes de réalisation spécifiques suivants ne sont utilisés que pour illustrer davantage la présente demande, et ne doivent pas être interprétés comme une limitation de la portée de la protection de la présente demande, et que les personnes compétentes dans le domaine peuvent apporter certaines améliorations et ajustements non essentiels à la présente demande conformément au contenu de la demande susmentionnée. Exemple de mise en œuvre Comme le montrent les FIGS. 1-2, un tissu de veste en duvet de luxe imperméable, chaude et empêchant la fuite du garnissage comprend, dans l'ordre de l'extérieur vers l'intérieur, une couche imperméable 1, une couche isolante 2, une couche respirante 3 et une couche de verrouillage du duvet 4, et ladite couche de verrouillage du duvet 4 comprend un tissu de verrouillage du duvet 41 fait de laine ainsi que de fibres de charbon de bois de bambou ; La texture de la laine est douce et a un bon effet de maintien de la chaleur, et un peu plus d'eau chaude solidifiera partiellement la protéine, ce qui entraînera un phénomène de rétrécissement, et la mise en place de fibres de charbon de bambou peut atténuer efficacement l'état du rétrécissement susmentionné, et en même temps la fibre de charbon de bambou élimine l'odeur, libère les micro-éléments, est faiblement conductrice d'électricité, joue un rôle antistatique, et émet des rayons infrarouges lointains, avec une longueur d'onde adaptée à l'absorption par le corps humain pour accélérer la circulation sanguine, et améliore l'environnement à l'intérieur du corps humain, par le biais de l'utilisation de fibres de charbon de bambou et de fibres de charbon de bambou. L'environnement à l'intérieur du corps humain, grâce au tissu de verrouillage 41 en laine et en fibres de charbon de bambou, est confortable et facile à garder au chaud avec un bon effet, et peut atténuer efficacement l'effet de rétrécissement provoqué par la laine ; La surface intérieure dudit tissu de blocage 41 est pourvue d'une partie en retrait en forme d'ellipsoïde 42, la partie en retrait 42 est uniformément répartie sur la surface intérieure du tissu de blocage 41, et la partie en retrait en forme d'ellipsoïde 42 existe dans la direction du long diamètre et la direction du court diamètre dans l'espace, ce qui, d'une part, renforce l'élasticité spatiale de la couche de blocage 4 et, d'autre part, lorsque la direction du court diamètre de la partie en retrait en forme d'ellipsoïde 42 s'étend et libère instantanément l'élasticité, la direction du court diamètre de la partie en retrait en forme d'ellipsoïde 42 s'étend et libère instantanément l'élasticité. D'autre part, lorsque la direction du diamètre court de la partie évidée en forme d'ellipsoïde 42 s'étend et relâche instantanément la force élastique, la direction du diamètre court de la partie évidée en forme d'ellipsoïde 42 subit une réinitialisation rapide et génère une force d'impact relative sur la surface du tissu de blocage du duvet 41, ce qui rend le duvet uniformément réparti sur la surface intérieure du tissu de blocage du duvet 41 pelucheux et, en imitant le "principe des fleurs de coton rebondissantes", rend le duvet à l'intérieur du vêtement en duvet longue durée pelucheux et améliore considérablement l'effet de réchauffement de ce dernier. L'effet de maintien de la chaleur est grandement amélioré. À l'intérieur de la partie ellipsoïdale 42, il y a plusieurs groupes de fibres ultrafines de charbon de bambou 43 dans une structure conique, où les fibres ultrafines de charbon de bambou dans une structure conique sont obtenues en divisant mécaniquement, en adoucissant et en dégommant, en ouvrant et en cardant, en filant chimiquement, en tordant à une extrémité, et en cassant et en coupant de 1 à 2 mm, et il y a des nanoparticules d'argent sphériques 44 à l'intérieur desdites fibres ultrafines de charbon de bambou 43, où il est nécessaire d'expliquer que : les nanoparticules d'argent sont faites de particules atactiques hydrophiles pures, et les nanoparticules d'argent sont faites de particules atactiques hydrophiles pures. Les nanoparticules d'argent sont obtenues en prenant l'auto-assembleur en phase aqueuse d'un polycopolymère aléatoire hydrophile pur comme modèle et en ajoutant des additifs constitués d'un mélange de dioxyde de germanium nano et de caoutchouc, en agitant et par la méthode de réduction in situ, dans laquelle il convient de noter que : les nanoparticules d'argent sont traitées pour former une solution avec des ions de nano-argent, et le dioxyde de germanium nano améliore rapidement l'adsorption avec la solution des ions de nano-argent, et, en outre, en ajoutant du caoutchouc. D'une part, l'adhésion visqueuse entre les nanoparticules d'argent et les fibres ultrafines de charbon de bambou est grandement améliorée, afin d'éviter la perte de nanoparticules d'argent due au nettoyage et au frottement, d'autre part, la ductilité globale de la couche de verrouillage du duvet est grandement augmentée, l'élasticité de la couche de verrouillage du duvet est grande, en plus de l'effet antimicrobien des nanoparticules d'argent, d'une part, les nanoparticules d'argent dans la couche de verrouillage des nanoparticules d'argent internes forment une couche de maille antimicrobienne, l'ensemble du tissu de duvet n'est pas facile à mouler, les propriétés antimicrobiennes du duvet sont bonnes. Les propriétés antimicrobiennes du duvet sont bonnes. Lorsque le modèle est à faible pH, le poly copolymère aléatoire hydrophile pur forme une structure stable de bâtonnets microporeux et de bâtonnets d'auto-assemblages secondaires (sphériques ou cubiques) ; avec l'augmentation du taux de réduction de l'argent, les nanoparticules d'argent se désintègrent en petites sphères sphériques ou cubiques ; L'intérieur de la partie ellipsoïdale en retrait 42 est pourvu d'un certain nombre de groupes de fibres ultrafines de charbon de bambou 43 dans une structure conique, d'une part, comme les fibres ultrafines de charbon de bambou 43 sont fournies en un certain nombre de groupes, une forme en épine est formée en entrelaçant les fibres ultrafines de charbon de bambou 43 entre les fibres adjacentes, la racine du duvet est facilement attachée à la forme en épine, et le duvet est facile à agir comme une barrière aux fibres ultrafines de charbon de bambou 43 dans la forme en épine, et il peut efficacement arrêter davantage la chaleur et l'humidité. Le duvet situé dans la doublure intérieure flotte, et le duvet situé dans la fibre de charbon de bambou ultrafine 43 en forme d'épine, formant une couche de chaleur et d'épaississement, qui assure la chaleur en même temps, l'effet de forage global est bon ; d'autre part, la fibre de charbon de bambou ultrafine 43 est équipée de nanoparticules d'argent sphériques 44, les nanoparticules d'argent 44 ont un bon effet antimicrobien, qui élimine efficacement les bactéries transportées par le duvet, le confort global, un bon effet antimicrobien, un bon effet d'épaississement et un bon effet d'épaississement. D'autre part, la partie en retrait 42 est assortie des particules d'expansion thermique 33 suivantes, lorsque les particules d'expansion thermique 33 sont soumises à l'expansion thermique, la partie en retrait 42 est amenée à être dans un état plat, et à ce moment, les fibres ultrafines de charbon de bambou 43 à l'intérieur de la partie en retrait 42 s'ouvrent vers l'intérieur, ce qui facilite la libération du duvet au niveau des fibres ultrafines de charbon de bambou 43, et facilite le nettoyage rapide du duvet à l'intérieur de la partie en retrait 42 lors du lavage, et évite la génération d'un coin mort du lavage, ce qui entraîne une moisissure locale. . Ladite couche respirante 3 comprend un tissu respirant 31 composé de fibres de ramie et de fibres de polyester, ledit tissu respirant 31 est pourvu d'une partie surélevée 32 sur la surface intérieure dudit tissu respirant 31, et ledit tissu respirant 31 est pourvu de particules d'expansion thermique 33 sur les surfaces opposées entre ledit tissu respirant 31 et le tissu de blocage du duvet 41. Le tissu respirant 31 utilisant des fibres de ramie et des fibres de polyester est tissé avec de grands pores entre les fibres de ramie et les fibres de polyester et est rempli de particules d'expansion thermique 33, qui sont faites de matériaux d'expansion thermique et de contraction à froid, qui sont faciles à faire correspondre avec la partie concave en forme d'ellipsoïde 42, et se contractent lorsqu'elles sont froides, à ce moment-là le duvet est rapidement rempli dans la partie concave en forme d'ellipsoïde 42, ce qui assure la préservation de la chaleur. D'autre part, lors du préchauffage et de l'expansion, à ce moment, la partie évidée 42 est dans un état plat, et l'espacement du duvet disposé sur les fibres ultrafines de charbon de bambou 43 augmentera, ce qui est pratique pour jouer le rôle d'une perméabilité à l'air rapide. Comme le montre la , ladite couche imperméable 1 est obtenue par pulvérisation d'un revêtement imperméable sur la surface extérieure de la fibre de polyester, et ladite couche imperméable 1 est pourvue d'une surface plissée 5 sur la surface intérieure de ladite couche imperméable 1, et la couche imperméable 1 a un bon effet imperméable et est facile à étendre. Comme le montre la , ladite couche isolante 2 comprend un tissu isolant 21 tissé à partir de fibres de laine et de fibres de coton, ledit tissu isolant 21 est pourvu de points en relief ellipsoïdaux 22 sur la surface intérieure, lesdites fibres de laine et fibres de coton ont un bon effet de conservation de la chaleur et peuvent réduire considérablement la perte de chaleur. Procédé de préparation d’un tissu de veste en duvet de luxe imperméable, chaude et empêchant la fuite du garnissage, le procédé de préparation comprenant : S1 : tremper des fibres de charbon de bambou ultrafines 43 dans un récipient de mélange et ajouter des nanoparticules d'argent 44 en lot quantitatif, mettre dans le tissu de verrouillage du duvet 41 fait de laine ainsi que de fibres de charbon de bambou, mélanger, sécher et finir pour produire la couche de verrouillage du duvet 4 ; S2 : tremper le tissu respirant 31 dans une solution contenant des particules d'expansion thermique 33, chauffer et agiter, et sécher pour produire la couche respirante 3 ; S3 : prendre un gabarit avec des bosses ellipsoïdales, le presser à chaud sur la surface du tissu isolant 21 et former le tissu isolant 21 avec des bosses ellipsoïdales 22, c'est-à-dire obtenir la couche isolante 2 ; S4 : utilisation de la technologie de pressage à chaud pour former la couche imperméable 1, la couche isolante 2, la couche respirante 3 et la couche de blocage du duvet 4 obtenue par pulvérisation d'un revêtement imperméable sur la surface extérieure de la fibre de polyester pour former un tissu de duvet de luxe imperméable à l'eau chaude ; au cours du processus de pressage à chaud, les particules d'expansion thermique 33 dans la couche respirante 3 sont soumises à une expansion thermique et formées à un état fondu et passent à travers la couche imperméable 1 et la couche respirante 3, ce qui améliore considérablement l'adhérence entre la couche imperméable 1, la couche d'isolation 2 et la couche respirante 3. La force d'adhérence entre la couche imperméable 1, la couche isolante 2 et la couche respirante 3 est grandement améliorée, ce qui confère une bonne intégrité au tissu imperméable de luxe anti-perforation, et lorsque les particules d'expansion thermique 33 sont contractées par le froid, elles rétrécissent les pores internes du tissu respirant 31 dans son ensemble, ce qui, d'une part, évite la perte de chaleur et, d'autre part, a un bon effet anti-perforation, ce qui confère un bon effet synergique entre la couche respirante 3, la couche imperméable 1, la couche isolante 2 et la couche de verrouillage du duvet 4. A l'étape S1 , lesdites nanoparticules d'argent 44 sont ajoutées en au moins trois lots de manière incrémentale, et le dosage du premier ajout est 1,5 fois le dosage du second ajout, ce qui rend l'adsorption des nanoparticules d'argent 44 et des fibres de charbon de bambou ultrafines 43 plus régulière en ajoutant les nanoparticules d'argent 44 par lots, et évite qu'une grande quantité de nanoparticules d'argent 44 adhère à la surface extérieure ultrafine de la fibre de charbon de bambou ultrafine 43, réduisant son taux de réduction et rendant difficile la pénétration à l'intérieur de la fibre de charbon de bambou ultrafine 43. La surface extérieure ultrafine de la fibre de charbon de bambou 43, réduisant son taux de réduction et rendant difficile sa pénétration à l'intérieur de la fibre de charbon de bambou ultrafine 43, ce qui, d'une part, conduit à une adsorption inégale des couches supérieure et inférieure de la fibre de charbon de bambou ultrafine 43, et, d'autre part, augmente la charge de l'agitation et affecte l'effet d'adsorption de la fibre de charbon de bambou ultrafine 43 et des nanoparticules d'argent 44. A l'étape S2, l'intervalle de température de chauffage est de 100°C et la vitesse d'agitation est de 1500rad/S. À l'étape S4, ledit intervalle de température de pressage à chaud est de 100°C. Les modes de réalisation décrits ci-dessus n'expriment que plusieurs modes de réalisation de la présente invention, qui sont décrits de manière plus spécifique et plus détaillée, mais ne doivent pas être interprétés comme une limitation de la portée du brevet de la présente invention. Il convient de noter que, pour une personne ayant des compétences ordinaires dans l'art, plusieurs déformations et améliorations peuvent être réalisées sans s'écarter de la conception de la présente invention, qui entrent toutes dans le champ de protection de la présente invention. Tissu de veste en duvet de luxe imperméable, chaude et empêchant la fuite du garnissage, caractérisé en ce que, ledit tissu comprend une couche imperméable (1), une couche de préservation de la chaleur (2), une couche respirante (3) et une couche de verrouillage du duvet (4) à tour de rôle de l'extérieur vers l'intérieur, ladite couche de verrouillage du duvet (4) comprend un tissu de verrouillage du duvet (41) fait de laine et de fibres de charbon de bambou, ledit tissu de verrouillage du duvet (41) est pourvu d'une partie concave en forme d'ellipsoïde (42) sur la surface intérieure, et l'intérieur de la partie concave (42) est pourvu de plusieurs ensembles de formes coniques, ladite couche de verrouillage du duvet (42) est pourvue d'un certain nombre de formes coniques ; les fibres de charbon de bambou ultrafines (43) sont pourvues de plusieurs groupes de fibres de charbon de bambou ultrafines (43) dans une structure conique, lesdites fibres de charbon de bambou ultrafines (43) étant pourvues de nanoparticules d'argent sphériques (44) à l'intérieur desdites fibres de charbon de bambou ultrafines (43) ; lesdites nanoparticules d'argent (44) sont obtenues en utilisant le corps d'auto-assemblage en phase aqueuse d'un poly copolymère aléatoire hydrophile pur comme modèle, et en ajoutant des additifs constitués d'un mélange de dioxyde de germanium nano et de caoutchouc, en agitant et par la méthode de réduction in-situ ; ladite couche respirante (3) comprend un tissu respirant (31) fait de fibres de ramie et de fibres de polyester, ledit tissu respirant (31) est pourvu d'une partie surélevée (32) sur la surface intérieure du tissu respirant (31), et ledit tissu respirant (31) est pourvu de particules de dilatation thermique (33) sur les surfaces opposées entre ledit tissu respirant (31) et le tissu de blocage du duvet (41) ; la couche isolante (2) comprend un tissu isolant (21) tissé à partir de fibres de laine et de fibres de coton, et que ledit tissu isolant (21) est pourvu de saillies ellipsoïdales (22) sur la surface intérieure ; dans lequel ledit tissu de veste en duvet de luxe imperméable est préparé par le procédé suivant : S1 : tremper des fibres ultrafines de charbon de bambou (43) dans un récipient de mélange et ajouter des nanoparticules d'argent (44) en trois lots de manière incrémentielle et le dosage du premier ajout est 1,5 fois le dosage du second ajout, mettre en place du tissu de verrouillage du duvet (41) composé de laine ainsi que de fibres de charbon de bambou, et effectuer le mélange, le séchage et la finition pour fabriquer la couche de verrouillage du duvet (4) ; S2 : tremper le tissu respirant (31) dans une solution contenant des particules d'expansion thermique (33), chauffer et remuer, sécher pour produire une couche respirante (3) ; S3 : prendre un gabarit à bosses ellipsoïdales, presser à chaud sur la surface du tissu isolant (21) et former un tissu isolant (21) à bosses ellipsoïdales (22), pour obtenir la couche isolante (2) ; S4 : former un tissu de veste en duvet de luxe imperméable, chaude et empêchant la fuite du garnissage par la technologie de pressage à chaud d'une couche imperméable (1), d'une couche isolante (2), d'une couche respirante (3) et d'une couche de blocage du duvet (4) obtenues par pulvérisation d'un revêtement imperméable sur la surface extérieure de la fibre de polyester. Tissu de veste en duvet de luxe imperméable, chaude et empêchant la fuite du garnissage selon la revendication 1, caractérisé en ce que, lesdites fibres de charbon de bambou ultrafines (43) sont obtenues par fendage mécanique du filament, ramollissement et dégommage, ouverture et cardage, filage chimique, torsion à une extrémité et cassure et coupe de 1 à 2 mm. Tissu de veste en duvet de luxe imperméable, chaude et empêchant la fuite du garnissage selon la revendication 1, caractérisé en ce que, ladite couche imperméable (1) est obtenue par pulvérisation d'un revêtement imperméable sur la surface extérieure d'une fibre de polyester, ladite couche imperméable (1) étant pourvue d'une surface plissée (5) sur la surface intérieure. Procédé de préparation d'un tissu de veste en duvet de luxe imperméable, chaude et empêchant la fuite du garnissage selon l'une quelconque des revendications 1 à 3, caractérisé en ce qu'il comprend les étapes suivantes : S1 : tremper des fibres ultrafines de charbon de bambou (43) dans un récipient de mélange et ajout de nanoparticules d'argent (44) en lot quantitatif, mettre en place du tissu de verrouillage du duvet (41) composé de laine ainsi que de fibres de charbon de bambou, et effectuer le mélange, le séchage et la finition pour fabriquer la couche de verrouillage du duvet (4) ; S2 : tremper le tissu respirant (31) dans une solution contenant des particules d'expansion thermique (33), chauffer et remuer, sécher pour produire une couche respirante (3) ; S3 : prendre un gabarit à bosses ellipsoïdales, presser à chaud sur la surface du tissu isolant (21) et former un tissu isolant (21) à bosses ellipsoïdales (22), pour obtenir la couche isolante (2) ; S4 : former un tissu de veste en duvet de luxe imperméable, chaude et empêchant la fuite du garnissage par la technologie de pressage à chaud d'une couche imperméable (1), d'une couche isolante (2), d'une couche respirante (3) et d'une couche de blocage du duvet (4) obtenues par pulvérisation d'un revêtement imperméable sur la surface extérieure de la fibre de polyester. Procédé de préparation d’un tissu de veste en duvet de luxe imperméable, chaude et empêchant la fuite du garnissage selon la revendication 4, caractérisé en ce que, à l'étape S2, ladite température de chauffage est de 100-150°C, et ladite vitesse de rotation de l'agitation est de 1500-2000 rad/S. Procédé de préparation d’un tissu de veste en duvet de luxe imperméable, chaude et empêchant la fuite du garnissage selon la revendication 4, caractérisé en ce que, à l'étape S3, ladite température de pressage à chaud est de 90-120°C.